(57)【要約】【課題】透明性に優れるとともに、スクリーン面に対する光源の入射角度による表示画像の色味の変化を抑制した反射スクリーンを提供する。【解決手段】反射スクリーンであって、前記反射スクリーンは、選択反射層Ａ及び選択反射層Ｂを有し、前記選択反射層Ａに入射角α度で入射した光の分光反射率のバンド幅をＬＡ（ｎｍ）、前記選択反射層Ａに入射角α度で入射した光の分光反射率のピーク値をＰＡ（％）、前記選択反射層Ａの前記ピーク値を示す波長をＷＡ（ｎｍ）と定義し、前記選択反射層Ｂに入射角α度で入射した光の分光反射率のバンド幅をＬＢ（ｎｍ）、前記選択反射層Ｂに入射角α度で入射した光の分光反射率のピーク値をＰＢ（％）、前記選択反射層Ｂの前記ピーク値を示す波長をＷＢ（ｎｍ）と定義した際に、入射角αが５〜６０度の範囲内から選択される少なくとも一つの１０度幅の領域において所定の関係を満たす。【選択図】図１
2020166015.tif 000002
【特許請求の範囲】
【請求項１】
反射スクリーンであって、前記反射スクリーンは、選択反射層Ａ及び選択反射層Ｂを有し、
前記選択反射層Ａに入射角α度で入射した光の分光反射率のバンド幅をＬＡ（ｎｍ）、前記選択反射層Ａに入射角α度で入射した光の分光反射率のピーク値をＰＡ（％）、前記選択反射層Ａの前記ピーク値を示す波長をＷＡ（ｎｍ）と定義し、
前記選択反射層Ｂに入射角α度で入射した光の分光反射率のバンド幅をＬＢ（ｎｍ）、前記選択反射層Ｂに入射角α度で入射した光の分光反射率のピーク値をＰＢ（％）、前記選択反射層Ｂの前記ピーク値を示す波長をＷＢ（ｎｍ）と定義した際に、
入射角αが５〜６０度の範囲内から選択される少なくとも一つの１０度幅の領域において、下記式（１）〜（４）を満たす、反射スクリーン。
ＷＢ＜ＷＡ  （１）
ＬＡ−１５ｎｍ≦ＷＡ−ＷＢ≦ＬＡ＋１５ｎｍ  （２）
ＬＢ−１５ｎｍ≦ＷＡ−ＷＢ≦ＬＢ＋１５ｎｍ  （３）
｜ＰＡ−ＰＢ｜≦５．０％  （４）
【請求項２】
前記ＰＡ及び前記ＰＢがそれぞれ１０〜４５％である、請求項１に記載の反射スクリーン。
【請求項３】
前記選択反射層Ａ及び前記選択反射層Ｂがコレステリック液晶層である、請求項１又は２に記載の反射スクリーン。
【請求項４】
選択反射層Ａの選択反射層Ｂとは反対側に位相差層Ａを有し、かつ、選択反射層Ｂの選択反射層Ａとは反対側に位相差層Ｂを有する、請求項１〜３の何れか１項に記載の反射スクリーン。
【請求項５】
反射スクリーンであって、前記反射スクリーンは、選択反射層Ａ及び選択反射層Ｂを有し、前記反射スクリーンに入射角ｘ度で入射した光の反射光と、前記反射スクリーンにｘ＋１０度で入射した光の反射光とから算出してなる、Ｌ＊ａ＊ｂ＊表色系の色差をΔＥ＊ａｂ（ｘ〜ｘ＋１０）と定義した際に、
入射角ｘが５〜６０度の範囲から選択される少なくとも何れかの角度において、下記式（１１）を満たす、反射スクリーン。
ΔＥ＊ａｂ（ｘ〜ｘ＋１０）≦５．０  （１１）
【請求項６】
光源と、請求項１〜５の何れか１項に記載の反射スクリーンとを備えた、投射システム。
【請求項７】
前記光源が直線偏光を投射可能な光源である、請求項６に記載の投射システム。
【発明の詳細な説明】
【技術分野】
【０００１】
本発明は、反射スクリーン及びそれを用いた投射システムに関する。
【背景技術】
【０００２】
次世代型スクリーンとして、背景の像の視認性を低下させることなく、視認性の高い像を投影できる透明性の高いスクリーンが期待されている。透明性の高いスクリーンの用途としては、透明パーティション、ショウウインドウ、ウェアラブルディスプレイ及びヘッドアップディスプレイ等が挙げられる。スクリーンは、背面投射を行う透過スクリーンと前面投射を行う反射スクリーンとに大別される。
【０００３】
透明性の高い反射スクリーンとして、コレステリック液晶の選択波長反射を利用した反射スクリーンが提案されている（特許文献１〜２）。
【先行技術文献】
【特許文献】
【０００４】
【特許文献１】特開２０１７−１６１６０７号公報
【特許文献２】特開２００６−１７９３０号公報
【発明の概要】
【発明が解決しようとする課題】
【０００５】
特許文献１及び２の反射スクリーンは、透明性は良好なものである。しかし、特許文献１及び２の反射スクリーンは、スクリーン面に対する光源の入射角度、及び、人が映像を観察する角度により、表示画像の色味が変化するというという問題があった。
【課題を解決するための手段】
【０００６】
本発明は、透明性に優れるとともに、スクリーン面に対する光源の入射角度等による表示画像の色味の変化を抑制した反射スクリーン、及びこれを用いた投射システムを提供することを課題とする。
【０００７】
すなわち、本発明は、以下の［１］〜［３］を提供する。
［１］反射スクリーンであって、前記反射スクリーンは、選択反射層Ａ及び選択反射層Ｂを有し、前記選択反射層Ａに入射角α度で入射した光の分光反射率のバンド幅をＬＡ（ｎｍ）、前記選択反射層Ａに入射角α度で入射した光の分光反射率のピーク値をＰＡ（％）、前記選択反射層Ａの前記ピーク値を示す波長をＷＡ（ｎｍ）と定義し、前記選択反射層Ｂに入射角α度で入射した光の分光反射率のバンド幅をＬＢ（ｎｍ）、前記選択反射層Ｂに入射角α度で入射した光の分光反射率のピーク値をＰＢ（％）、前記選択反射層Ｂの前記ピーク値を示す波長をＷＢ（ｎｍ）と定義した際に、入射角αが５〜６０度の範囲内から選択される少なくとも一つの１０度幅の領域において、下記式（１）〜（４）を満たす、反射スクリーン。
ＷＢ＜ＷＡ  （１）
ＬＡ−１５ｎｍ≦ＷＡ−ＷＢ≦ＬＡ＋１５ｎｍ  （２）
ＬＢ−１５ｎｍ≦ＷＡ−ＷＢ≦ＬＢ＋１５ｎｍ  （３）
｜ＰＡ−ＰＢ｜≦５．０％  （４）
［２］反射スクリーンであって、前記反射スクリーンは、選択反射層Ａ及び選択反射層Ｂを有し、前記反射スクリーンに入射角ｘ度で入射した光の反射光と、前記反射スクリーンにｘ＋１０度で入射した光の反射光とから算出してなる、Ｌ＊ａ＊ｂ＊表色系の色差をΔＥ＊ａｂ（ｘ〜ｘ＋１０）と定義した際に、
入射角ｘが５〜６０度の範囲から選択される少なくとも何れかの角度において、下記式（１１）を満たす、反射スクリーン。
ΔＥ＊ａｂ（ｘ〜ｘ＋１０）≦５．０  （１１）
［３］光源と、請求項１〜５の何れか１項に記載の反射スクリーンとを備えた、投射システム。
【発明の効果】
【０００８】
本発明の反射スクリーン及び投射システムは、透明性に優れるとともに、スクリーン面に対する光源の入射角度による表示画像の色味の変化を抑制することができる。
【図面の簡単な説明】
【０００９】
【図１】本発明の反射スクリーンの一実施形態を示す断面図である。
【図２】実施例１の反射スクリーンの選択反射層Ａに入射角５０度で入射した光の分光反射率（（ａ）の実線）、実施例１の反射スクリーンの選択反射層Ｂに入射角５０度で入射した光の分光反射率（（ａ）の破線）、実施例１の反射スクリーンの選択反射層Ａに入射角６０度で入射した光の分光反射率（（ｂ）の実線）、実施例１の反射スクリーンの選択反射層Ｂに入射角６０度で入射した光の分光反射率（（ｂ）の破線）を示す図である。
【図３】比較例１の反射スクリーンの選択反射層Ａに入射角５０度で入射した光の分光反射率（（ａ）の実線）、比較例１の反射スクリーンの選択反射層Ｂに入射角５０度で入射した光の分光反射率（（ａ）の破線）、比較例１の反射スクリーンの選択反射層Ａに入射角６０度で入射した光の分光反射率（（ｂ）の実線）、比較例１の反射スクリーンの選択反射層Ｂに入射角６０度で入射した光の分光反射率（（ｂ）の破線）を示す図である。
【図４】実施例１の反射スクリーンに入射角５０度で入射した光の分光反射率と、実施例１の反射スクリーンに入射角６０度（５０＋１０度）で入射した光の分光反射率を示す図である。
【図５】比較例１の反射スクリーンに入射角５０度で入射した光の分光反射率と、比較例１の反射スクリーンに入射角６０度（５０＋１０度）で入射した光の分光反射率を示す図である。
【図６】光源から射出される直線偏光の振動方向と、位相差層の遅相軸とが成す角を説明するための図である。
【図７】実施例２の反射スクリーンの選択反射層Ａに入射角５０度で入射した光の分光反射率（（ａ）の実線）、実施例２の反射スクリーンの選択反射層Ｂに入射角５０度で入射した光の分光反射率（（ａ）の破線）、実施例２の反射スクリーンの選択反射層Ａに入射角６０度で入射した光の分光反射率（（ｂ）の実線）、実施例２の反射スクリーンの選択反射層Ｂに入射角６０度で入射した光の分光反射率（（ｂ）の破線）を示す図である。
【図８】実施例３の反射スクリーンの選択反射層Ａに入射角５０度で入射した光の分光反射率（（ａ）の実線）、実施例３の反射スクリーンの選択反射層Ｂに入射角５０度で入射した光の分光反射率（（ａ）の破線）、実施例３の反射スクリーンの選択反射層Ａに入射角６０度で入射した光の分光反射率（（ｂ）の実線）、実施例３の反射スクリーンの選択反射層Ｂに入射角６０度で入射した光の分光反射率（（ｂ）の破線）を示す図である。
【図９】実施例４の反射スクリーンの選択反射層Ａに入射角５０度で入射した光の分光反射率（（ａ）の実線）、実施例４の反射スクリーンの選択反射層Ｂに入射角５０度で入射した光の分光反射率（（ａ）の破線）、実施例４の反射スクリーンの選択反射層Ａに入射角６０度で入射した光の分光反射率（（ｂ）の実線）、実施例４の反射スクリーンの選択反射層Ｂに入射角６０度で入射した光の分光反射率（（ｂ）の破線）を示す図である。
【図１０】実施例５の反射スクリーンの選択反射層Ａに入射角５０度で入射した光の分光反射率（（ａ）の実線）、実施例５の反射スクリーンの選択反射層Ｂに入射角５０度で入射した光の分光反射率（（ａ）の破線）、実施例５の反射スクリーンの選択反射層Ａに入射角６０度で入射した光の分光反射率（（ｂ）の実線）、実施例５の反射スクリーンの選択反射層Ｂに入射角６０度で入射した光の分光反射率（（ｂ）の破線）を示す図である。
【図１１】比較例２の反射スクリーンの選択反射層Ａに入射角５０度で入射した光の分光反射率（（ａ）の実線）、比較例２の反射スクリーンの選択反射層Ｂに入射角５０度で入射した光の分光反射率（（ａ）の破線）、比較例２の反射スクリーンの選択反射層Ａに入射角６０度で入射した光の分光反射率（（ｂ）の実線）、比較例２の反射スクリーンの選択反射層Ｂに入射角６０度で入射した光の分光反射率（（ｂ）の破線）を示す図である。
【発明を実施するための形態】
【００１０】
以下、本発明の実施形態を説明する。
［反射スクリーンｉ］
本発明の反射スクリーンｉは、選択反射層Ａ及び選択反射層Ｂを有し、
前記選択反射層Ａに入射角α度で入射した光の分光反射率のバンド幅をＬＡ（ｎｍ）、前記選択反射層Ａに入射角α度で入射した光の分光反射率のピーク値をＰＡ（％）、前記選択反射層Ａの前記ピーク値を示す波長をＷＡ（ｎｍ）と定義し、
前記選択反射層Ｂに入射角α度で入射した光の分光反射率のバンド幅をＬＢ（ｎｍ）、前記選択反射層Ｂに入射角α度で入射した光の分光反射率のピーク値をＰＢ（％）、前記選択反射層Ｂの前記ピーク値を示す波長をＷＢ（ｎｍ）と定義した際に、
入射角αが５〜６０度の範囲内から選択される少なくとも一つの１０度幅の領域において、下記式（１）〜（４）を満たす、ものである。
ＷＢ＜ＷＡ  （１）
ＬＡ−１５ｎｍ≦ＷＡ−ＷＢ≦ＬＡ＋１５ｎｍ  （２）
ＬＢ−１５ｎｍ≦ＷＡ−ＷＢ≦ＬＢ＋１５ｎｍ  （３）
｜ＰＡ−ＰＢ｜≦５．０％  （４）
【００１１】
図１は、本発明の反射スクリーンｉ及び後述する本発明の反射スクリーンiiの一実施形態を示す断面図である。図１の反射スクリーン（１００）は、選択反射層Ａ（１１）及び選択反射層Ｂ（１２）を有している。また、図１の反射スクリーン（１００）は、位相差層Ａ（２１）と位相差層Ｂ（２２）との間に、選択反射層Ａ（１１）及び選択反射層Ｂ（１２）を有している。また、図１の反射スクリーン（１００）は、透明基材Ａ（３１）と透明基材Ｂ（３２）との間に、選択反射層Ａ（１１）及び選択反射層Ｂ（１２）を有している。また、図１の反射スクリーン（１００）は、選択反射層Ａ（１１）と選択反射層Ｂ（１２）との間に接着剤層４０を有している。
【００１２】
本明細書において、ＬＡ（ｎｍ）、ＰＡ（％）及びＷＡ（ｎｍ）は、選択反射層Ａ単層での値を意味するものとする。また、本明細書において、ＬＢ（ｎｍ）、ＰＢ（％）及びＷＢ（ｎｍ）は、選択反射層Ｂ単層での値を意味するものとする。
また、本明細書において、「ＸＸに入射角ＹＹ度で入射した光」とは、「ＸＸの法線方向からＹＹ度ずれた方向から入射した光」を意味するものとする。
また、本明細書において、ＬＡ（ｎｍ）、ＰＡ（％）、ＷＡ（ｎｍ）、ＬＢ（ｎｍ）、ＰＢ（％）及びＷＢ（ｎｍ）を測定又はシミュレーションする際の光源は、非偏光の平行光線とする。また、分光反射率は、正反射及び拡散反射を含むものとする。
また、本明細書において、「１０度幅の領域」とは、基準となる角度をｘ度とした際に、「ｘ〜ｘ＋１０度」の領域のことを意味する。
また、本明細書において、「入射角αが５〜６０度の範囲内から選択される少なくとも一つの１０度幅の領域において、『ｘｘｘ』を満たす。」とは、入射角αが５〜６０度の範囲内の、少なくとも一つの１０度幅の領域で『ｘｘｘ』を満たせば条件を満たし、それ以外の１０度幅の領域では『ｘｘｘ』を満たすことを要さないことを意味する。例えば、入射角５０〜６０度の１０度幅で式（ｚ）を満たせば、入射角４５〜５５度の１０度幅で『ｘｘｘ』を満たすことは要さないことを意味する。但し、選択反射層Ａと選択反射層Ｂとのパラメータを対比する際は、１０度幅の領域の同じ入射角で対比するものとする。例えば１０度幅が５０〜６０度の場合、該領域内の同じ入射角である、５０度同士、５１度同士、・・・、５９度同士、６０度同士で対比する。なお、『ｘｘｘ』とは、入射角αに関連する本明細書中の式（１）〜（４）等の各種の条件を意味する。
【００１３】
なお、式（１）〜（４）において、αを「５〜６０度の範囲」と規定しているのは、反射スクリーン内の選択反射層に対する光源の一般的な入射角度を規定したものである。また、式（１）〜（４）において、「少なくとも一つの１０度幅」と規定しているのは、人の目線の高さの違いに基づく観察角度の差が概ね１０度以内であることを考慮したものである。すなわち、式（１）〜（４）を満たす反射スクリーンは、人の目線の高さの違い（１０度）を考慮した条件を、一般的な光源の入射角度の範囲内で調整し得ることを意味している。
【００１４】
＜式（１）〜（４）＞
本発明の反射スクリーンｉは、式（１）〜（４）を満たすことにより、スクリーン面に対する光源の入射角度、及び／又は、人が映像を観察する角度が異なる場合において、表示画像の色味が変化することを抑制することができる。
以下、式（１）〜（４）の技術的意義について説明する。
【００１５】
＜＜式（１）＞＞
式（１）は、選択反射層Ａの分光反射率のピーク値を示す波長である「ＷＡ（ｎｍ）」と、選択反射層Ｂの分光反射率のピーク値を示す波長である「ＷＢ（ｎｍ）」とが異なることを規定している。要するに、式（１）は、入射角αが５〜６０度の範囲内から選択される少なくとも一つの１０度幅の領域において、選択反射層Ａと選択反射層Ｂとが、それぞれ異なる波長域の光を選択反射することを規定している。
【００１６】
ＷＡ及びＷＢの波長範囲は、反射スクリーンが有する選択反射層の数によって異なるため一概には言えない。選択反射層の数が２の場合（選択反射層Ａ及び選択反射層Ｂ）は、入射角αが５〜６０度の範囲において、ＷＡは６００〜８００ｎｍであることが好ましく、６００〜７５０ｎｍであることがより好ましく、６００〜７００ｎｍであることがさらに好ましい。同様に、選択反射層の数が２の場合（選択反射層Ａ及び選択反射層Ｂ）、入射角αが５〜６０度の範囲において、ＷＢは４００〜６００ｎｍであることが好ましく、４００〜５５０ｎｍであることがより好ましく、４００〜５００ｎｍであることがさらに好ましい。
【００１７】
＜＜式（２）〜式（４）＞＞
まず、式（２）で用いられている「ＬＡ」は、選択反射層Ａに入射角α度で入射した光の分光反射率のバンド幅を示し、式（３）で用いられている「ＬＢ」は、選択反射層Ｂに入射角α度で入射した光の分光反射率のバンド幅を示している。
【００１８】
本明細書において、「バンド幅」は、後述する式（２４）のΔλを意味する。
【００１９】
図２（ａ）は実施例１の反射スクリーンの選択反射層Ａ及び選択反射層Ｂに、入射角５０度で入射した光の分光反射率である。図２（ａ）において、実線は実施例１の選択反射層Ａの分光反射率、破線は実施例１の選択反射層Ｂの分光反射率を示している。
また、図３（ａ）は比較例１の反射スクリーンの選択反射層Ａ及び選択反射層Ｂに、入射角５０度で入射した光の分光反射率である。図３（ａ）において、実線は比較例１の選択反射層Ａの分光反射率、破線は比較例１の選択反射層Ｂの分光反射率を示している。
なお、図２（ａ）及び図３（ａ）は、後述の式（２１）〜（２４）を用いたシミュレーションにより得られた選択反射中心波長（ピーク値を示す波長）及びバンド幅を通るサインカーブとして作成したものである。また、図２（ａ）及び図３（ａ）では、分光反射率のピーク値は、屈折率１．５１のソ−ダガラス上に選択反射層を有する積層体のソーダ石灰ガラス側から光を入射した際の分光反射率のピーク値の実測値Ｖ１と、屈折率１．５１のソ−ダ石灰ガラス単体の分光反射率のピーク値の実測値Ｖ２との差分（Ｖ１−Ｖ２）から算出した。
【００２０】
また、式（２）及び式（３）において、ＷＡ−ＷＢは、選択反射層Ａ及び選択反射層Ｂの分光反射率のピーク値を示す波長の間隔を示している。
したがって、式（２）及び式（３）を満たすことは、選択反射層Ａ及び選択反射層Ｂの分光反射率のピーク値を示す波長の間隔に比べて、選択反射層Ａのバンド幅ＬＡ及び選択反射層Ｂのバンド幅ＬＢが狭すぎずかつ広すぎないことを示している。
そして、式（４）を満たすことは、選択反射層Ａ及び選択反射層Ｂの分光反射率が同程度であることを示している。
よって、式（２）〜（４）を満たすことにより、選択反射層Ａ及び選択反射層Ｂを積層した際の分光反射率分布を図４のような形状とすることができる。図４（ａ）は、実施例１の反射スクリーンに入射角５０度で入射した光の分光反射率を示す図であり、図４（ｂ）は、実施例１の反射スクリーンに入射角６０度（５０＋１０度）で入射した光の分光反射率を示す図である。図４（ａ）と図４（ｂ）との比較から、式（２）〜（４）を満たす場合、入射角をずらしても分光反射率の分布形状がほとんど変化しないこと、言い換えると、入射角をずらしても色味の変化を抑制できることが分かる。
【００２１】
一方、式（２）〜（４）の何れかを満たさない場合、入射角をずらした際の分光反射率の分布形状の変化が大きくなり、色味の変化を抑制することができない。
図５（ａ）は、比較例１の反射スクリーンに入射角５０度で入射した光の分光反射率を示す図であり、図５（ｂ）は、比較例１の反射スクリーンに入射角６０度（５０＋１０度）で入射した光の分光反射率を示す図である。比較例１の反射スクリーンは、ＷＡ−ＷＢに比べて、ＬＡ及びＬＢが狭すぎて、式（２）及び（３）を満たさないものである。図５（ａ）と図５（ｂ）との比較から、式（２）〜（３）を満たさない場合、入射角をずらした際の分光反射率の分の形状の変化が大きいこと、言い換えると、入射角をずらした際の色味の変化を抑制できないことが分かる。
また、式（２）及び（３）を満たしても、式（４）を満たさない場合、ＷＡ（ｎｍ）又はＷＢ（ｎｍ）近傍の分光反射率分布が図４のように平坦にならず、ＷＡ（ｎｍ）又はＷＢ（ｎｍ）近傍にピークを備えた形状となる。このため、入射角をずらした際に、分光反射率の分布形状が変化し、色味の変化を抑制できない。
また、ＬＡ及びＬＢに比べてＷＡ−ＷＢが小さすぎて式（２）及び（３）を満たさない場合は、分光反射率分布が図４のように平坦にならず、ＷＡ（ｎｍ）とＷＢ（ｎｍ）との中間付近の波長にピークを備えた形状となるため、入射角をずらした際の色味の変化を抑制できない。また、ＬＡ及びＬＢに比べてＷＡ−ＷＢが大きすぎて式（２）及び（３）を満たさない場合は、分光反射率分布が図４のように平坦にならず、ＷＡ（ｎｍ）とＷＢ（ｎｍ）との中間付近の波長が凹んだ形状となるため、入射角をずらした際の色味の変化を抑制できない。
【００２２】
本発明の反射スクリーンｉの一実施形態は、入射角αが４０〜６０度の範囲内から選択される全ての１０度幅の領域において上記式（１）〜（４）を満たすことが好ましく、入射角αが４５〜６０度の範囲内から選択される全ての１０度幅の領域において上記式（１）〜（４）を満たすことがより好ましい。入射角αに関連する本明細書中のその他の条件（例えば、後述する式（２−１）等の各式）も同様である。なお、前述した好適な実施形態における入射角αの範囲は、光源と反射スクリーンとの好適な配置関係を考慮したものである。
【００２３】
本発明の反射スクリーンｉの一実施形態は、下記式（２−１）を満たすことが好ましく、下記式（２−２）を満たすことがより好ましい。
ＬＡ−１０ｎｍ≦ＷＡ−ＷＢ≦ＬＡ＋１０ｎｍ  （２−１）
ＬＡ−７ｎｍ≦ＷＡ−ＷＢ≦ＬＡ＋７ｎｍ  （２−２）
【００２４】
本発明の反射スクリーンｉの一実施形態は、下記式（３−１）を満たすことが好ましく、下記式（３−２）を満たすことがより好ましい。
ＬＢ−１０ｎｍ≦ＷＡ−ＷＢ≦ＬＢ＋１０ｎｍ  （３−１）
ＬＢ−７ｎｍ≦ＷＡ−ＷＢ≦ＬＢ＋７ｎｍ  （３−２）
【００２５】
本発明の反射スクリーンｉの一実施形態は、下記式（４−１）を満たすことが好ましく、下記式（４−２）を満たすことがより好ましい。
｜ＰＡ−ＰＢ｜≦３．０％  （４−１）
｜ＰＡ−ＰＢ｜≦２．０％  （４−２）
【００２６】
ＷＡとＷＢとの差（ＷＡ−ＷＢ）の好適な範囲は、反射スクリーンが有する選択反射層の数によって異なるため一概には言えない。
選択反射層の数が２の場合（選択反射層Ａ及び選択反射層Ｂ）は、入射角αが５〜６０度の範囲内から選択される少なくとも一つの１０度幅の領域において、ＷＡとＷＢとの差は、下記式（５−１）を満たすことが好ましく、下記式（５−２）を満たすことがより好ましく、下記式（５−３）を満たすことがさらに好ましい。
１００ｎｍ≦ＷＡ−ＷＢ≦３５０ｎｍ  （５−１）
１００ｎｍ≦ＷＡ−ＷＢ≦３００ｎｍ  （５−２）
１５０ｎｍ≦ＷＡ−ＷＢ≦２５０ｎｍ  （５−３）
【００２７】
ＬＡ及びＬＢの範囲は、反射スクリーンが有する選択反射層の数によって異なるため一概には言えない。選択反射層の数が２の場合（選択反射層Ａ及び選択反射層Ｂ）は、入射角αが５〜６０度の範囲において、ＬＡは１００ｎｍ以上であることが好ましく、１５０ｎｍ以上であることがより好ましく、２００ｎｍ以上であることがさらに好ましい。同様に、選択反射層の数が２の場合（選択反射層Ａ及び選択反射層Ｂ）、入射角αが５〜６０度の範囲において、ＬＢは１００ｎｍ以上であることが好ましく、１５０ｎｍ以上であることがより好ましく、２００ｎｍ以上であることがさらに好ましい。
なお、入射角αが５〜６０度の範囲内から選択される少なくとも一つの１０度幅の領域において、ＬＡとＬＢとの差の絶対値は４０ｎｍ以下であることが好ましい。
【００２８】
本発明の反射スクリーンｉの一実施形態は、入射角αが５〜６０度の範囲内から選択される少なくとも一つの１０度幅の領域において、ＰＡ及びＰＢの範囲が、それぞれ、１０％以上であることが好ましく、１５％以上であることがより好ましく、２０％以上であることがさらに好ましい。ＰＡ及びＰＢを１０％以上とすることにより、光源から投射される画像等の情報の視認性を良好にすることができる。
なお、ＰＡ及びＰＢの理論値限界は５０％である。また、ＰＡ及びＰＢは、透明性を良好にする観点から４５％以下であることが好ましく、３５％以下であることがより好ましく、３０％以下であることがさらに好ましい。
【００２９】
本発明の反射スクリーンｉの一実施形態は、入射角αが５〜６０度の範囲内から選択される少なくとも一つの１０度幅の領域において、バンド幅ＬＡの波長領域内における分光反射率の平均（以下、「選択反射層Ａの分光反射率の平均」と称する。）が５〜３０％あることが好ましく、１０〜２５％であることがより好ましく、１５〜２０％であることがさらに好ましい。
選択反射層Ａの分光反射率の平均を５％以上とすることにより、光源から投射される画像等の情報の視認性を良好にすることができる。また、選択反射層Ａの分光反射率の平均を３０％以下とすることにより、反射スクリーンの透明性を良好にしやすくできる。
【００３０】
本発明の反射スクリーンｉの一実施形態は、入射角αが５〜６０度の範囲内から選択される少なくとも一つの１０度幅の領域において、バンド幅ＬＢの波長領域内における分光反射率の平均（以下、「選択反射層Ｂの分光反射率の平均」と称する。）が５〜３０％あることが好ましく、１０〜２５％であることがより好ましく、１５〜２０％であることがさらに好ましい。
選択反射層Ｂの分光反射率の平均を５％以上とすることにより、光源から投射される画像等の情報の視認性を良好にすることができる。また、選択反射層Ｂの分光反射率の平均を３０％以下とすることにより、反射スクリーンの透明性を良好にしやすくできる。
【００３１】
本発明の反射スクリーンｉの一実施形態は、入射角αが５〜６０度の範囲内から選択される少なくとも一つの１０度幅の領域において、選択反射層Ａの分光反射率の平均と選択反射層Ｂの分光反射率の平均との比（選択反射層Ａの分光反射率の平均／選択反射層Ｂの分光反射率の平均）が、下記式（６−１）を満たすことが好ましく、下記式（６−２）を満たすことがより好ましく、下記式（６−３）を満たすことがさらに好ましい。下記式（６−１）等を満たすことにより、入射角をずらした際の色味の変化をより抑制しやすくできる。
｜選択反射層Ａの分光反射率の平均−選択反射層Ｂの分光反射率の平均｜≦５％  （６−１）
｜選択反射層Ａの分光反射率の平均−選択反射層Ｂの分光反射率の平均｜≦４％  （６−２）
｜選択反射層Ａの分光反射率の平均−選択反射層Ｂの分光反射率の平均｜≦３％  （６−３）
【００３２】
ＬＡ（ｎｍ）、ＷＡ（ｎｍ）、ＬＢ（ｎｍ）及びＷＢ（ｎｍ）は、例えば、後述するように、コレステリック液晶層の屈折率、複屈折率及びヘリカルピッチにより調整できる。また、ＰＡ（％）及びＰＢ（％）は、選択反射層Ａ及び選択反射層Ｂの厚みにより調整できる（厚みが薄いと反射率は低くなり、厚みが厚いと反射率が高くなる傾向がある。）。
【００３３】
＜選択反射層＞
選択反射層は、特定の波長域の特定の偏光を反射し、それ以外の光を透過するものである。かかる性質を備える選択反射層としては、下記（ｉ）及び（ii）が挙げられる。
（ｉ）特定の波長域の右円偏光又は左円偏光を反射し、それ以外の光を透過するコレステリック液晶層（本明細書において、「ＣＬＣ層」と称する場合がある。）。
（ii）特定の波長域のｐ波又はｓ波を反射し、他方を透過する反射性偏光層（本明細書において、「ＤＢＥＦ層」と称する場合がある。）。
【００３４】
本発明の反射スクリーンは、選択反射層として、選択反射層Ａ及び選択反射層Ｂを有する。なお、本発明の反射スクリーンは、選択反射層として、選択反射層Ａ及び選択反射層Ｂ以外の選択反射層を有していてもよいが、薄膜化及びコストの観点から、選択反射層は、選択反射層Ａ及び選択反射層Ｂの２層であることが好ましい。また、選択反射層Ａ及び選択反射層ＢはＣＬＣ層であることが好ましい。
【００３５】
＜＜ＣＬＣ層＞＞
本明細書においてＣＬＣ層とは、コレステリック規則性を呈する液晶性分子からなる層をいう。コレステリック規則性とは、一平面上では分子軸が一定の方向に並んでいるが、それに重なる次の平面では分子軸の方向が少し角度をなしてずれ、更に次の平面では更に角度がずれるというように、重なって配列している平面を順次透過して進むに従って当該平面中の分子軸の角度がずれて（ねじれて）いく構造である。このように分子軸の方向がねじれてゆく構造はカイラルな構造となる。
【００３６】
ＣＬＣ層は、一般的に、フィジカルな分子配列に基づいて、一方向の旋光成分とこれと逆回りの旋光成分とを分離する旋光選択特性を有する。このような液晶層に対して、液晶のプレーナー配列のヘリカル軸に沿って入射した光は、右旋及び左旋の２つの円偏光に別れ、一方が透過し、他方が反射する。この現象は、円偏光２色性として知られ、液晶分子の螺旋構造における旋回方向を適宜選択することにより、該旋回方向と同一の旋光方向を持つ円偏光を選択的に反射させることができる。
【００３７】
この場合の最大旋光偏光光反射は、下記式（２１）の波長λ０で生じる。すなわち、λ０は、分光反射率のピーク値を示す波長（本明細書において、「選択反射中心波長」と称する場合もある。）を意味する。
λ０＝ｎａｖ・ｐ  （２１）
ここで、ｐは液晶分子の螺旋構造におけるヘリカルピッチ、ｎａｖはヘリカル軸に直交する平面内の平均屈折率である。
入射角が変化した場合、平均屈折率はスネルの法則の影響を受ける。
空気中(屈折率Ｐ１＝１．０)から角度θ１で入射した場合、ＣＬＣ層における入射角度θ２は下記式（２２）となる。
ｓｉｎ(θ２)＝ｓｉｎ(θ１) ／ｎａｖ  （２２）
したがって、入射角０度の時のλ０に対して入射角θ１の場合の選択反射中心波長λθは、下記式（２３）で計算される。
【数１】
2020166015.tif 000003
またＣＬＣ液晶の場合、平均屈折率はピーク波長によって波長分散の影響を受けることも留意する必要がある。(正分散液晶の場合、長波長側の平均屈折率は低くなることに留意する。)
また、このときの反射光の波長バンド幅Δλは下記式（２４）で示される。
Δλ＝Δｎ・ｐ  （２４）
ここで、Δｎは液晶材料の複屈折値である。
【００３８】
ＣＬＣ層単独での偏光分離作用について説明する。
まず、無偏光がＣＬＣ層に入射した場合、前記波長λ０を中心とした波長バンド幅Δλの範囲の光の右旋又は左旋の円偏光成分の一方が反射し、他方の円偏光成分及び他の波長域の光（無偏光）が透過する。なお、反射した右旋又は左旋円偏光は、通常の反射と異なり、位相が反転されることなくそのまま反射する。
また、円偏光がＣＬＣ層に入射した場合において、該円偏光の旋回方向と、ＣＬＣ層の液晶分子の螺旋構造の旋回方向とが一致する場合には、波長λ０を中心とした波長バンド幅Δλの範囲の円偏光が反射し、他の波長域の円偏光は透過する。なお、反射した右旋又は左旋円偏光は、通常の反射と異なり、位相が反転されることなくそのまま反射する。
反射効率を高め、反射スクリーンの視認性を良好にする観点からは、円偏光をＣＬＣ層に入射するように設計することが好ましい。より詳しくは、円偏光の旋回方向と、ＣＬＣ層の液晶分子の螺旋構造の旋回方向とが一致するように設計することが好ましい。
【００３９】
ＣＬＣ層としては、重合性基を有する液晶性モノマー又はオリゴマーを含む硬化性組成物の硬化物や、ガラス状態にした液晶性ポリマーからなるものが挙げられる。
上記の中でも、ＣＬＣ層は重合性基を有する液晶性モノマー又はオリゴマーを含む硬化性組成物の硬化物であることが好ましい。ＣＬＣ層が上記硬化性組成物の硬化物であると、液晶分子をコレステリック液晶状態のままで光学的に固定化することができ、取り扱い性も向上するためである。
上記硬化性組成物は電離放射線硬化性、熱硬化性のいずれでもよいが、前述した固定化の観点からは電離放射線硬化性組成物であることが好ましい。本明細書において電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線などの電磁波、α線、イオン線などの荷電粒子線も使用可能である。
【００４０】
重合性基としては、（メタ）アクリロイル基、ビニル基、アリル基等のエチレン性不飽和結合基、及びエポキシ基、オキセタニル基等が挙げられる。重合性の観点からは（メタ）アクリロイル基又はビニル基が好ましく、（メタ）アクリロイル基がより好ましい。
重合性基を有する液晶性モノマー又はオリゴマーは、上記重合性基を少なくとも１つ有していればよいが、三次元架橋により液晶性分子が光学的に固定されたＣＬＣ層を得る観点からは、重合性基を２つ以上有することが好ましく、両末端に重合性基を有する、２官能の液晶性モノマー又はオリゴマーがより好ましい。
【００４１】
重合性基を有する液晶性モノマーとしては、例えば、特開平７−２５８６３８号公報や特表平１０−５０８８８２号公報で開示されている液晶性モノマーが挙げられる。重合性基を有する液晶性オリゴマーとしては、例えば、特開昭５７−１６５４８０号公報で開示されているようなコレステリック相を有する環式オルガノポリシロキサン化合物が挙げられる。
【００４２】
重合性基を有する液晶性モノマーの具体例としては、例えば下記構造式（Ｉ）で表される、両末端にアクリロイル基を有する液晶性モノマーが挙げられる。
【００４３】
【化１】
2020166015.tif 000004
【００４４】
ＣＬＣ層は、重合性基を有する液晶性モノマー又はオリゴマーと、カイラル剤とを含む硬化性組成物の硬化物であることがより好ましい。前記液晶性モノマー又はオリゴマーを所定の温度で液晶層にした場合にはネマチック状態になるが、ここにカイラル剤を添加すれば、カイラルネマチック液晶（すなわち、コレステリック液晶）となる。また、使用するカイラル剤の種類を変えてカイラルパワーを変えるか、又はカイラル剤の配合量を変化させることによって、ＣＬＣ層に含まれる液晶分子の螺旋構造におけるヘリカルピッチを調整することができ、これによりＣＬＣ層の選択反射波長域を調整することができる。
【００４５】
ＣＬＣ液晶層は、ディスコティック液晶により作製してもよい。なお、ＣＬＣ液晶層は、例えば、特開２０００−０８６５９１号公報等に記載されているようなカイラルディスコティック化合物を使用してもよく、また、特開２０００−１１１７３４号公報、特開２０００−１７１６３７号公報、特開２０００−３４７０３９号公報等に記載されているような、非カイラル性ディスコティック液晶性化合物と、重合性基を有するカイラルディスコティック化合物との共重合体を使用してもよい。
【００４６】
三次元架橋により液晶性分子が光学的に固定されたＣＬＣ層を得る観点からは、ＣＬＣ層は、重合性基を有する液晶性モノマー又はオリゴマーと、重合性基を有するカイラル剤とを含む硬化性組成物の硬化物であることが更に好ましい。
重合性基を有するカイラル剤としては、三次元架橋により液晶性分子が光学的に固定されたＣＬＣ層を得る観点から、重合性基を２つ以上有するカイラル剤であることが好ましく、両末端に重合性基を有する、２官能のカイラル剤であることがより好ましい。重合性基としては、（メタ）アクリロイル基、ビニル基、アリル基等のエチレン性不飽和結合基、及びエポキシ基、オキセタニル基等が挙げられる。重合性の観点からは（メタ）アクリロイル基又はビニル基が好ましく、（メタ）アクリロイル基がより好ましい。
【００４７】
カイラル剤としては、例えば、特開平７−２５８６３８号公報や特表平１０−５０８８８２号公報で開示されているキラル化合物が挙げられる。
カイラル剤の市販品としては、両末端に重合性基としてアクリロイル基を有するカイラル剤「Ｐａｌｉｏｃｏｌｏｒ（登録商標）ＬＣ７５６」（ＢＡＳＦ社製）等が挙げられる。
【００４８】
ＣＬＣ層中のカイラル剤の量は、所望の波長選択性が得られる量であれば特に制限はないが、ＣＬＣ層の形成に用いる硬化性組成物中の液晶性モノマー、液晶性オリゴマー、及びカイラル剤の合計量を１００質量部とした時のカイラル剤の配合量として、通常０．５〜２０質量部、好ましくは１〜１５質量部、より好ましくは２〜１０質量部である。
【００４９】
ＣＬＣ層の形成に用いる硬化性組成物は、前述した電離放射線の照射により硬化するものであることが好ましい。電離放射線として電子線を用いる場合、その加速電圧については、用いる材料や層の厚さに応じて適宜選定し得るが、通常加速電圧７０〜３００ｋＶ程度で硬化させることが好ましい。
電離放射線として紫外線を用いる場合には、通常波長１９０〜３８０ｎｍの紫外線を含むものを放射する。紫外線源としては特に制限はなく、例えば高圧水銀灯、低圧水銀灯、メタルハライドランプ、カーボンアーク灯等が用いられる。
【００５０】
ＣＬＣ層の形成に用いる硬化性組成物が紫外線硬化性組成物の場合、更に光重合開始剤を含むことが好ましい。硬化性組成物中の重合性基を有する液晶性モノマー又はオリゴマー、並びに重合性基を有するカイラル剤を紫外線照射により硬化させることが可能になるためである。
光重合開始剤としては、アセトフェノン、ベンゾフェノン、α−ヒドロキシアルキルフェノン、ミヒラーズケトン、ベンゾイン、ベンジルジメチルケタール、ベンゾイルベンゾエート、α−アシルオキシムエステル、チオキサントン類等から選ばれる１種以上が挙げられる。
上記光重合開始剤は１種を単独で、又は２種以上組み合わせて用いることができる。
前記硬化性組成物中の光重合開始剤の量は、液晶性モノマー、液晶性オリゴマー、及びカイラル剤の合計量を１００質量部とした時の光重合開始剤の配合量として、１〜１０質量部であることが好ましく、２〜８質量部であることがより好ましい。
【００５１】
ＣＬＣ層の形成に用いる硬化性組成物は、本発明の効果を損なわない範囲で、更に光重合促進剤、滑剤、可塑剤、充填剤、帯電防止剤、アンチブロッキング剤、架橋剤、光安定剤、紫外線吸収剤、酸化防止剤、導電剤、屈折率調整剤、溶剤等のその他の成分を含有してもよい。
【００５２】
ＣＬＣ層を構成する材料が液晶性ポリマーである場合、その具体例としては、液晶性を呈するメソゲン基を主鎖、側鎖、あるいは主鎖及び側鎖の位置に導入したポリマー、コレステリル基を側鎖に導入した高分子コレステリック液晶、例えば、特開平９−１３３８１０号公報で開示されている液晶性ポリマー、特開平１１−２９３２５２号公報で開示されている液晶性ポリマー等が挙げられる。
液晶性ポリマーとしては、液晶性ポリマーそれ自体にカイラル能を有しているコレステリック液晶性ポリマーそのものを用いてもよいし、ネマチック液晶性ポリマーとコレステリック液晶性ポリマーの混合物を用いてもよい。このような液晶性ポリマーは、温度によって状態が変わり、例えばガラス転移温度が９０℃、アイソトロピック転移温度が２００℃である場合は、９０〜２００℃の間でコレステリック液晶状態を呈し、これを室温まで冷却すれば、コレステリック構造を有したままガラス状態で固化させることができる。
【００５３】
液晶性ポリマーのように、ＣＬＣ層を構成する液晶材料がガラス転移温度を有するものである場合、温度を変化させることにより液晶のＯＮ／ＯＦＦ制御を行うことも可能である。
【００５４】
液晶性ポリマーのコレステリック構造に起因する入射光の選択反射波長域を調整するには、公知の方法で液晶性ポリマー分子中のカイラルパワーを調整すればよい。また、ネマチック液晶性ポリマーとコレステリック液晶性ポリマーの混合物を用いる場合は、その混合比を調整する。
【００５５】
ＣＬＣ層の厚さは、使用する液晶性モノマー又はオリゴマー、ポリマーやカイラル剤の種類、並びに所望するＣＬＣ層の選択反射波長域によっても最適な範囲が異なるが、入射光の反射率を高める観点からは、好ましくは０．２μｍ以上、より好ましくは０．５μｍ以上、更に好ましくは１μｍ以上である。
また、反射スクリーンの薄型化の観点からは、ＣＬＣ層の厚さは、好ましくは１００μｍ以下、より好ましくは８０μｍ以下、更に好ましくは５０μｍ以下、より更に好ましくは３０μｍ以下、より更に好ましくは２０μｍ以下、より更に好ましくは１０μｍ以下である。なお、上記ＣＬＣ層の厚さは、個々の選択反射層の厚さである。
【００５６】
ＣＬＣ層の厚さは、例えば、走査型透過電子顕微鏡（ＳＴＥＭ）を用いて撮影した断面の画像から１０箇所の厚みを測定し、１０箇所の値の平均値から算出できる。ＳＴＥＭの加速電圧は１０ｋＶ〜３０ｋＶとすることが好ましい。ＳＴＥＭの倍率は、測定膜厚がミクロンオーダーの場合は１，０００〜７，０００倍とすることが好ましく、測定膜厚がナノオーダーの場合は５万〜３０万倍とすることが好ましい。
【００５７】
ＣＬＣ層の形成方法には特に制限はなく、公知の方法を用いることができる。以下、ＣＬＣ層が、前述した液晶性モノマー又はオリゴマーを含む電離放射線硬化性組成物の硬化物である場合を例として説明する。
まず、ガラス基板等の基材上に配向膜を形成し、その上に、液晶性モノマー又はオリゴマー、カイラル剤、並びに光重合開始剤、溶剤等のその他成分を含むＣＬＣ層形成用の電離放射線硬化性組成物を塗布し、配向膜の配向規制力によって液晶性分子（液晶性モノマー及びオリゴマー）を配向させる。次に、この配向状態のままで電離放射線を照射して液晶性モノマー又はオリゴマーを三次元架橋させ、前記硬化性組成物の硬化物であるＣＬＣ層を得ることができる。
前記硬化性組成物を塗布する方法としては、例えば、スピンコート法、ディップ法、スプレー法、ダイコート法、バーコート法、ロールコーター法、メニスカスコーター法、フレキソ印刷法、スクリーン印刷法、ビードコーター法等の公知の各種方法を挙げることができる。
前記硬化性組成物が溶剤を含有する場合、該硬化性組成物を塗布した後に、例えば３０〜１２０℃で１０〜１２０秒間乾燥を行うことが好ましい。
【００５８】
上記配向膜は従来知られている方法で作製することができる。例えば、ガラス基板等の基材上にポリイミドを成膜し、ラビングする方法；ガラス基板上に光配向膜となる高分子化合物を成膜し、偏光ＵＶ（紫外線）を照射する方法；延伸したＰＥＴ（ポリエチレンテレフタレート）フィルムを用いる方法；マスクを用いてパターニングする方法；等が挙げられる。
【００５９】
ＣＬＣ層が前述した液晶性ポリマーからなるものである場合も、上記と同様にガラス基板等の基材上に配向膜を形成し、当該配向膜上に液晶性ポリマーを含む組成物を前記方法で塗布して、配向膜の配向規制力によってポリマーを配向させる。必要に応じて乾燥を行った後、冷却して液晶性ポリマーをガラス状態に固定させればＣＬＣ層を得ることができる。
【００６０】
また、基材上にＣＬＣ層を形成してなる積層体を複数準備し、これらの積層体を粘着剤等を介して貼り合わせることにより、複数のＣＬＣ層を有する反射スクリーンを得ることができる。
【００６１】
ＣＬＣ層は、正分散性を示すものでもよいし、逆分散性を示すものでもよい。
「正分散性」とは、波長が長くなるに従って透過光に与える面内位相差が減少する特性であり、具体的には、波長４５０ｎｍにおける面内位相差（Ｒｅ４５０）と、波長５５０ｎｍにおける面内位相差（Ｒｅ５５０）との関係が、Ｒｅ４５０＞Ｒｅ５５０となる特性である。これに対して、「逆分散性」は、Ｒｅ４５０＜Ｒｅ５５０となる特性である。
本明細書において、面内位相差（Ｒｅ）は、面内における遅相軸方向の屈折率をｎｘ、面内においてｎｘに直交する方向の屈折率をｎｙ、膜厚をｄ（ｎｍ）とした際に、下記式で表すことができる。
面内位相差（Ｒｅ）＝（ｎｘ−ｎｙ）×ｄ
【００６２】
ＣＬＣ層の面内位相差（Ｒｅ５５０）は２０ｎｍ以下であることが好ましく、１０ｎｍ以下であることがより好ましい。
【００６３】
選択反射層の一例であるＣＬＣ層のうち、上記に例示した液晶化合物は概ね正分散性を示すものである。
ＣＬＣ層のうち、逆分散性を示すものは、逆分散波長特性を示す液晶材料や、シクロヘキサン構造を有する液晶材料を適用することで得られる。
逆分散性を示す液晶材料としては、例えば、特表２０１０−５２２８９２号公報、特開２００６−２４３４７０号公報、特開２００７−２４３４７０号公報、特開２００９−７５４９４号公報、特開２００９−６２５０８号公報、特開２００９−１７９５６３号公報、特開２００９−２４２７１７号公報、特開２００９−２４２７１８号公報、特許第４２２２３６０号公報、特許第４１８６９８１号公報、などに記載されている液晶化合物が例示できる。
また、シクロヘキサン構造を有する液晶材料としては、例えば特開２００１−１６３８３３、特開２００７−９１６１２、特開２００７−９１７９６、特開２００６−２４１４０３、特開２００６−７００８０、特開２００６−３７００５、特開２００６−８９２８に記載された液晶材料の分子末端にアクリレート基などの重合性基を付与することにより作製したものもしくは特開２００８−２７４２０４に記載された材料を適用することができる。
【００６４】
＜＜ＤＢＥＦ層＞＞
ＤＢＥＦ層としては、多層光学フィルム反射性偏光子が例示され、例えば、米国特許第５，８８２，７７４号公報に記載されている反射性偏光子や、３Ｍ  Ｃｏｍｐａｎｙから入手可能なＤＢＥＦ−Ｄ２−４００、ＤＢＥＦ−Ｄ４−４００等が例示される。
【００６５】
ＤＢＥＦ層は、単一偏光状態を有する光を透過し、残りの光を反射する。ＤＢＥＦ層は、ｐ波（ｐ偏光ともいう、入射面内で電界が振動する偏光）又はｓ波（ｓ偏光ともいう、入射面に垂直に電界が振動する偏光）の一方を透過し、他方を反射する。また、後述するように反射する偏光成分の波長を選択することも可能である。なお、偏光サングラスは、通常、ｓ波を吸収するように設計されているため、ＤＢＥＦ層を有する反射スクリーンは、ｐ波を反射するように配置することが好ましい。
具体的には、ＤＢＥＦ層は、複屈折性を有する層Ａと複屈折性を実質的に有さない層Ｂとが交互に積層された多層積層体であることが好ましい。例えば、このような多層積層体の層の総数は、５０〜１，０００であり得る。Ａ層のｘ軸方向の屈折率ｎｘＡがｙ軸方向の屈折率ｎｙＡより大きく（ｎｘＡ＞ｎｙＡ）、Ｂ層のｘ軸方向の屈折率ｎｘＢとｙ軸方向の屈折率ｎｙＢとは実質的に同一である（ｎｘＢ≒ｎｙＢ）。従って、Ａ層とＢ層との屈折率差は、ｘ軸方向において大きく、ｙ軸方向においては実質的にゼロである。その結果、ｘ軸方向が反射軸となり、ｙ軸方向が透過軸となる。Ａ層とＢ層とのｘ軸方向における屈折率差は、好ましくは０．１〜０．４、より好ましくは０．２〜０．３である。なお、ｘ軸方向は、ＤＢＥＦ層の製造方法におけるＤＢＥＦ層の延伸方向に対応する。Ａ層とＢ層とのｘ軸方向における屈折率差が大きいと、反射率が上がるため、層数を減らすことが可能である。一方、屈折率差を高くするためには、より強い延伸が必要となるため、材料選定やプロセスの適正化が必要であり、更に、ボーイング現象が発生しやすく、生産性が低下しやすいと考えられる。
【００６６】
上記Ａ層は、好ましくは、延伸により複屈折性を発現する材料で構成される。このような材料の代表例としては、ナフタレンジカルボン酸ポリエステル（例えば、ポリエチレンナフタレート）、ポリカーボネートおよびアクリル系樹脂（例えば、ポリメチルメタクリレート）が挙げられる。これらの中でもポリエチレンナフタレートが好ましい。上記Ｂ層は、好ましくは、延伸しても複屈折性を実質的に発現しない材料で構成される。このような材料の代表例としては、ナフタレンジカルボン酸とテレフタル酸とのコポリエステルが挙げられる。
【００６７】
ＤＢＥＦ層は、Ａ層とＢ層との界面において、ｐ波とｓ波との僅かな反射率の違いを多層構造とすることで繰り返し利用することで、ｐ波とｓ波を完全に分離して、一方を透過し、他方を反射する。
また、ＤＢＥＦ層は、各層の屈折率及び積層数を調整することにより、反射される偏光成分の分光反射率のピーク値を示す波長及びバンド幅を調整することができる。
【００６８】
ＤＢＥＦ層の全体厚みは、ＤＢＥＦ層に含まれる層の合計数等に応じて適宜設定され、通常は、１０μｍ〜１５０μｍ程度である。
【００６９】
ＤＢＥＦ層単独での偏光分離作用について説明する。
まず、無偏光がＤＢＥＦ層に入射した場合、ｐ波又はｓ波の一方の偏光成分であって、かつ、上記の手段によって選択した波長の光が反射され、その他の光が透過する。
また、直線偏光がＤＢＥＦ層に入射した場合において、直線偏光の振動方向と、上記ｘ軸（反射軸）の方向とが一致する場合には、上記の手段によって選択した波長の光が反射され、残りの波長の光が透過する。
反射効率を高め、反射スクリーンの視認性を良好にする観点からは、直線偏光をＤＢＥＦ層に入射するように設計することが好ましい。より詳しくは、直線偏光の振動方向と、ＤＢＥＦ層のｘ軸（反射軸）の方向とが一致するように設計することが好ましい。
【００７０】
ＤＢＥＦ層は、代表的には、共押出と横延伸とを組み合わせて作製され得る。共押出は、任意の適切な方式で行われ得る。例えば、フィードブロック方式であってもよく、マルチマニホールド方式であってもよい。例えば、フィードブロック中でＡ層を構成する材料とＢ層を構成する材料とを押出し、次いで、マルチプライヤーを用いて多層化する。なお、このような多層化装置は当業者に公知である。次いで、得られた長尺状の多層積層体を代表的には搬送方向に直交する方向（ＴＤ）に延伸する。Ａ層を構成する材料（例えば、ポリエチレンナフタレート）は、当該横延伸により延伸方向においてのみ屈折率が増大し、結果として複屈折性を発現する。Ｂ層を構成する材料（例えば、ナフタレンジカルボン酸とテレフタル酸とのコポリエステル）は、当該横延伸によってもいずれの方向にも屈折率は増大しない。結果として、延伸方向（ＴＤ）に反射軸を有し、搬送方向（ＭＤ）に透過軸を有する反射型偏光子が得られ得る。なお、延伸操作は、任意の適切な装置を用いて行われ得る。
【００７１】
＜透明基材＞
本発明の反射スクリーンｉの一実施形態は、透明基材を有することが好ましい。透明基材は、選択反射層等を形成する際の支持体としての役割、あるいは、選択反射層等を保護する役割等を有する。
【００７２】
本発明の反射スクリーンｉの一実施形態は、選択反射層Ａの選択反射層Ｂとは反対側、及び、選択反射層Ｂの選択反射層Ａとは反対側の少なくとも何れかに透明基材を有することが好ましく、選択反射層Ａの選択反射層Ｂとは反対側、及び、選択反射層Ｂの選択反射層Ａとは反対側に透明基材を有することがより好ましい。
また、選択反射層Ａの選択反射層Ｂとは反対側、及び、選択反射層Ｂの選択反射層Ａとは反対側に配置する透明基材は、それぞれ複数であってもよい。
【００７３】
透明基材は、ポリマーから形成したものでもよいし、ガラスから形成したものであってもよい。ポリマーとしては、セルロースアシレート、ポリカーボネート系ポリマー、ポリエチレンテレフタレートやポリエチレンナフタレート等のポリエステル系ポリマー、ポリメチルメタクリレート等のアクリル系ポリマー、ポリスチレンやアクリロニトリル・スチレン共重合体（ＡＳ樹脂）等のスチレン系ポリマー等を利用することができる。また、ポリエチレン、ポリプロピレン等のポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、塩化ビニリデン系ポリマー、ビニルアルコール系ポリマー、ビニルブチラール系ポリマー、アリレート系ポリマー、ポリオキシメチレン系ポリマー、エポキシ系ポリマー、又はこれらポリマーの混合物等が挙げられる。
【００７４】
透明基材の厚みは、ポリマーから形成した透明基材の場合は、通常２５〜１２５μｍ程度であり、ガラスから形成した透明基材の場合は、通常１００μｍ〜５ｍｍ程度である。
【００７５】
＜位相差層＞
本発明の反射スクリーンｉの一実施形態は、位相差層を有していてもよい。位相差層は、視野角特性を調整する役割、光源から射出される光を変換する役割などを有する。光源から射出される光を変換する例としては、光源から射出される直線偏光を、位相差層（λ／４位相差層の単層、又は、λ／２位相差層及びλ／４位相差層）で円偏光に変換することが挙げられる。
【００７６】
本発明の反射スクリーンｉの一実施形態は、下記（１）又は（２）の構成を備えることが好ましく、下記（３）の構成を備えることがより好ましい。なお、下記（１）又は（２）の構成の場合、位相差層を有する側の面を反射スクリーンの光入射面とすることが好ましい。
（１）選択反射層Ａの選択反射層Ｂとは反対側に位相差層Ａを有する。
（２）選択反射層Ｂの選択反射層Ａとは反対側に位相差層Ｂを有する。
（３）選択反射層Ａの選択反射層Ｂとは反対側に位相差層Ａを有し、かつ、選択反射層Ｂの選択反射層Ａとは反対側に位相差層Ｂを有する。
【００７７】
上記（１）及び（３）において、選択反射層Ａの選択反射層Ｂとは反対側に、位相差層Ａ及び透明基材を有する場合、位相差層Ａの選択反射層Ａとは反対側に透明基材を配置することが好ましい。また、上記（２）及び（３）において、選択反射層Ｂの選択反射層Ａとは反対側に、位相差層Ｂ及び透明基材を有する場合、位相差層Ｂの選択反射層Ｂとは反対側に透明基材を配置することが好ましい。
【００７８】
選択反射層Ａ及び選択反射層Ｂがコレステリック液晶層である場合、位相差層Ａ及び位相差層Ｂは、λ／４位相差層の単層構造、あるいは、λ／４位相差層とλ／２位相差層との積層構造が好ましい。以下、位相差層Ａとしてのλ／４位相差層及びλ／２位相差層を、λ／４位相差層Ａ及びλ／２位相差層Ａと称し、位相差層Ｂとしてのλ／４位相差層及びλ／２位相差層を、λ／４位相差層Ｂ及びλ／２位相差層Ｂと称する場合がある。
光源から射出した直線偏光を、前述した好適な実施形態の位相差層（λ／４位相差層の単層構造、あるいは、λ／４位相差層とλ／２位相差層との積層構造）を有する側から反射スクリーンに入射させることにより、光源の直線偏光が円偏光に変換され、特定波長の反射率を高め、視認性を良好にすることができる。この場合、位相差層の遅相軸と、光源から射出される直線偏光の振動方向とが成す角度は、下記（Ａ）〜（Ｄ）の何れかとすることが好ましい。
なお、本明細書において、位相差層の遅相軸と、直線偏光の振動方向とが成す角度は、両者がなす鋭角を指し、さらに、直線偏光の振動方向を基準として時計回りの方向に該鋭角が存在する場合には該鋭角をプラスと定義し（図６の場合）、直線偏光の振動方向を基準として反時計回りの方向に該鋭角が存在する場合には該鋭角をマイナスと定義している。
【００７９】
＜（Ａ）位相差層が、位相差層Ａ及び位相差層Ｂの何れか一方であり、該位相差層がλ／４位相差層の単層構造の場合＞
この場合、λ／４位相差層の遅相軸と、光源から射出される直線偏光の振動方向との成す角度は、４５±１０度又は−４５±１０度であることが好ましく、４５±５度又は−４５±５度であることがより好ましく、４５±３度又は−４５±３度であることがさらに好ましく、４５±１度又は−４５±１度であることがよりさらに好ましい。なお、前述した角度がプラス側の場合は直線偏光が左回りの円偏光に変換され、マイナス側の場合は直線偏光が右回りの円偏光に変換される（下記（Ｂ）〜（Ｄ）も同様）。
【００８０】
＜（Ｂ）位相差層が、位相差層Ａ及び位相差層Ｂの何れか一方であり、該位相差層がλ／４位相差層とλ／２位相差層との積層構造の場合＞
この場合、λ／４位相差層の遅相軸と、光源から射出される直線偏光の振動方向との成す角度は、７５±１０度又は−７５±１０度であることが好ましく、７５±５度又は−７５±５度であることがより好ましく、７５±３度又は−７５±３度であることがさらに好ましく、７５±１度又は−７５±１度であることがよりさらに好ましい。また、λ／２位相差層の遅相軸と、光源から射出される直線偏光の振動方向との成す角度は、１５±１０度又は−１５±１０度であることが好ましく、１５±５度又は−１５±５度であることがより好ましく、１５±３度又は−１５±３度であることがさらに好ましく、１５±１度又は−１５±１度であることがよりさらに好ましい。なお、λ／４位相差層の遅相軸が成す角度と、λ／２位相差層の遅相軸が成す角度とは、プラスマイナスを揃えるものとする（例えば、λ／４位相差層の遅相軸が成す角度が７５±１０度の場合、λ／２位相差層の遅相軸が成す角度は１５±１０度）。
【００８１】
＜（Ｃ）位相差層が、位相差層Ａ及び位相差層Ｂの両方であり、位相差層Ａ及び位相差層Ｂがλ／４位相差層の単層構造の場合＞
この場合、λ／４位相差層Ａの遅相軸と、光源から射出される直線偏光の振動方向との成す角度は、４５±１０度又は−４５±１０度であることが好ましく、４５±５度又は−４５±５度であることがより好ましく、４５±３度又は−４５±３度であることがさらに好ましく、４５±１度又は−４５±１度であることがよりさらに好ましい。また、λ／４位相差層Ｂの遅相軸は、λ／４位相差層Ａの遅相軸と略直交するように配置することが好ましい。略直交の範囲は後述する。
【００８２】
＜（Ｄ）位相差層が、位相差層Ａ及び位相差層Ｂの両方であり、位相差層Ａ及び位相差層Ｂがλ／４位相差層とλ／２位相差層との積層構造の場合
この場合、λ／４位相差層Ａの遅相軸と、光源から射出される直線偏光の振動方向との成す角度は、７５±１０度又は−７５±１０度であることが好ましく、７５±５度又は−７５±５度であることがより好ましく、７５±３度又は−７５±３度であることがさらに好ましく、７５±１度又は−７５±１度であることがよりさらに好ましい。また、λ／２位相差層Ａの遅相軸と、光源から射出される直線偏光の振動方向との成す角度は、１５±１０度又は−１５±１０度であることが好ましく、１５±５度又は−１５±５度であることがより好ましく、１５±３度又は−１５±３度であることがさらに好ましく、１５±１度又は−１５±１度であることがよりさらに好ましい。なお、λ／４位相差層Ａの遅相軸が成す角度と、λ／２位相差層Ａの遅相軸が成す角度とは、プラスマイナスを揃えるものとする。また、λ／４位相差層Ｂの遅相軸は、λ／４位相差層Ａの遅相軸と略直交するように配置し、λ／２位相差層Ｂの遅相軸は、λ／２位相差層Ａの遅相軸と略直交するように配置することが好ましい。略直交の範囲は後述する。
【００８３】
λ／４位相差層とλ／２位相差層との積層構造の場合、λ／２位相差層よりもλ／４位相差層が選択反射層側となるように配置することが好ましい。例えば、λ／２位相差層Ａよりもλ／４位相差層Ａが選択反射層Ａ側となるように配置することが好ましい。また、λ／２位相差層Ｂよりもλ／４位相差層Ｂが選択反射層Ｂ側となるように配置することが好ましい。
【００８４】
選択反射層Ａ及び選択反射層Ｂがコレステリック液晶層であり、かつ、上記（Ｃ）又は（Ｄ）の構成の場合（以下、該構成を「構成ｘ」と称する場合がある。）、互いに対応する位相差層の遅相軸が成す角度が略直交となるように、位相差層Ａ及び位相差層Ｂを配置することが好ましい。例えば、λ／４位相差層Ａの遅相軸とλ／４位相差層Ｂの遅相軸との成す角度、あるいは、λ／２位相差層Ａの遅相軸とλ／２位相差層Ｂの遅相軸との成す角度が、略直交となるように位相差層Ａ及び位相差層Ｂを配置することが好ましい。なお、略直交とは、９０±１０度を意味し、好ましくは９０±５度、より好ましくは９０±３度、さらに好ましくは９０±１度である。
光源から直線偏光を射出して、当該構成ｘの反射スクリーンに入射させることにより、光入射側の位相差層で円偏光に変換された光が、光出射側の位相差層で直線偏光に再変換することができる。このため、下記（ｉ）又は（ii）の構成とすることにより、反射スクリーンの界面反射（特に空気界面の反射）を抑制し、視認性を向上することができる。なお、偏光サングラスをかけた際の視認性を考慮すると、下記（ｉ）の構成が好ましい（偏光サングラスは、通常、ｓ偏光を吸収するように設計されているため）。
（ｉ）再変換される直線偏光をｐ偏光とする。（光源から射出する直線偏光をｐ偏光とすれば、再変換される直線偏光はｐ偏光となる。）
（ii）光出射側の位相差層よりも光出射側に、再変換される直線偏光を吸収する偏光子を配置する。
【００８５】
λ／４位相差層は、Ｒｅ５５０が、好ましくは１００〜１８０ｎｍ、より好ましくは１１０〜１６０ｎｍ、更に好ましくは１１０〜１５０ｎｍである。
λ／２位相差層は、Ｒｅ５５０が、好ましくは２００〜３００ｎｍ、より好ましくは２２０〜２８０ｎｍ、更に好ましくは２２０〜２７０ｎｍである。
【００８６】
λ／４位相差層及びλ／２位相差層等の位相差層は、正分散性を示すものであってもよいし、逆分散性を示すものであってもよいが、選択反射層において特定の波長域の光を反射する効率を向上する観点から、逆分散性を示すものが好ましい。
【００８７】
λ／４位相差層のＲｅ４５０と、λ／４位相差層のＲｅ５５０との比（Ｒｅ４５０／Ｒｅ５５０））は、好ましくは０．９５以下、より好ましくは０．９３以下、更に好ましくは０．９１以下、より更に好ましくは０．８９以下である。また、Ｒｅ４５０／Ｒｅ５５０は、好ましくは０．７８以上、より好ましくは０．８０以上、更に好ましくは０．８２以上である。
【００８８】
λ／２位相差層のＲｅ４５０と、λ／２位相差層のＲｅ５５０との比（Ｒｅ４５０／Ｒｅ５５０））は、好ましくは０．９５以下、より好ましくは０．９３以下、更に好ましくは０．９１以下、より更に好ましくは０．８９以下である。また、Ｒｅ４５０／Ｒｅ５５０は、好ましくは０．７８以上、より好ましくは０．８０以上、更に好ましくは０．８２以上である。
【００８９】
λ／４位相差層及びλ／２位相差層等の位相差層の厚みは、付与する位相差を考慮して、０．１〜１０μｍの範囲で適宜調整することができる。
【００９０】
位相差層は、例えば、液晶性化合物を含む組成物から形成したり、ポリマーフィルムを延伸したりすることにより形成することができる。液晶性化合物を含む組成物から形成する位相差層は透明基材上に形成することが好ましい。なお、透明基材上に形成した位相差層は、そのまま用いてもよいし、他の部材（例えば、選択反射層）に転写して用いてもよい。
【００９１】
位相差層の形成に用いられる液晶性化合物の種類については特に限定されない。例えば、低分子液晶性化合物を液晶状態においてネマチック配向に形成後、光架橋や熱架橋によって固定化して得られる位相差層や、高分子液晶性化合物を液晶状態においてネマチック配向に形成後、冷却することによって当該配向を固定化して得られる位相差層を用いてもよい。
なお、位相差層に液晶性化合物が用いられる場合であっても、層となった後は、もはや液晶性を示す必要はない。重合性液晶性化合物は、多官能性重合性液晶性化合物でもよいし、単官能重合性液晶性化合物でもよい。また、液晶性化合物は、ディスコティック液晶性化合物でもよく、棒状液晶性化合物であってもよい。
【００９２】
位相差層は、例えば、位相差層形成用組成物を透明基材上に塗布、乾燥、硬化することにより形成できる。また、位相差層形成用組成物は、配向膜上に塗布することが好ましい。位相差層形成用組成物の塗布は、公知の方法（例、ワイヤーバーコーティング法、押し出しコーティング法、ダイレクトグラビアコーティング法、リバースグラビアコーティング法、ダイコーティング法）により実施できる。
【００９３】
＜その他の層＞
本発明の反射スクリーンｉの一実施形態は、その他の層を有していてもよい。
その他の層としては、位相差層を配向させやすくするための配向膜、紫外線吸収層、中間膜及び接着剤層等が挙げられる。中間膜は、反射スクリーンｉに耐衝撃性及び飛散防止性等を付与するために形成される層であり、例えば、ポリビニルブチラール等から形成することができる。
【００９４】
＜光学物性＞
本発明の反射スクリーンｉの一実施形態は、ＪＩＳ Ｋ７３６１−１：１９９７に準拠して測定される全光線透過率が６０％以上であることが好ましく、７０％以上であることがより好ましく、８０％以上であることがさらに好ましい。
また、本発明の反射スクリーンｉの一実施形態は、ＪＩＳ Ｋ７１３６：２０００に準拠して測定されるヘイズが２．０％以下であることが好ましく、１．０％以下であることがより好ましい。
【００９５】
本発明の反射スクリーンｉの一実施形態は、反射スクリーンに入射角α度で入射した光の４２０〜６４０ｎｍの分光反射率の最大値をＲ１（％）、反射スクリーンに入射角α度で入射した光の４２０〜６４０ｎｍの分光反射率の最小値をＲ２（％）と定義した際に、入射角αが５〜６０度の範囲内の任意の１０度幅の領域において、下記式（７）を満たすことが好ましい。
Ｒ１−Ｒ２≦５．０％  （７）
【００９６】
上記式（７）を満たすことにより、スクリーン面に対する光源の入射角度による表示画像の色味の変化を抑制しやすくできる。
Ｒ１−Ｒ２は、下記式（７−１）を満たすことがより好ましく、下記式（７−２）を満たすことがさらに好ましく、下記式（７−３）を満たすことがよりさらに好ましい。
Ｒ１−Ｒ２≦３．０％  （７−１）
Ｒ１−Ｒ２≦２．０％  （７−２）
Ｒ１−Ｒ２≦１．０％  （７−３）
【００９７】
［反射スクリーンii］
本発明の反射スクリーンiiは、選択反射層Ａ及び選択反射層Ｂを有し、
前記反射スクリーンに入射角ｘ度で入射した光の反射光と、前記反射スクリーンにｘ＋１０度で入射した光の反射光とから算出してなる、Ｌ＊ａ＊ｂ＊表色系の色差をΔＥ＊ａｂ（ｘ〜ｘ＋１０）と定義した際に、
入射角ｘが５〜６０度の範囲から選択される少なくとも何れかの角度において、下記式（１１）を満たすものである。
ΔＥ＊ａｂ（ｘ〜ｘ＋１０）≦５．０  （１１）
【００９８】
本発明の反射スクリーンiiは、入射角ｘが５〜６０度の範囲から選択される少なくとも何れかの角度において、上記式（１１）を満たすものである。ｘを５〜６０度の範囲と規定しているのは、反射スクリーンに対する光源の一般的な入射角度を規定したものである。また、入射角ｘ度と、入射角ｘ＋１０度との色差としている理由は、人の目線の高さの違いに基づく観察角度の差が概ね１０度以内となるためである。すなわち、式（１１）を満たす反射スクリーンは、人の目線の高さの違い（ｘ〜ｘ＋１０度）を考慮した条件を、一般的な光源の入射角度の範囲内で調整し得ることを意味している。
本発明の反射スクリーンiiの一実施形態は、入射角ｘが５〜５０度の範囲内から選択される全ての角度において上記式（１１）を満たすことが好ましく、入射角ｘが４０〜５０度の範囲内から選択される全ての角度において上記式（１１）を満たすことがより好ましく、入射角ｘが４５〜５０度の範囲内から選択される全ての角度において上記式（１１）を満たすことがさらに好ましい。後述する式（１１−１）及び（１１−２）も同様である。なお、前述した好適な実施形態における入射角ｘの範囲は、光源と反射スクリーンとの好適な配置関係を考慮したものである。
【００９９】
ΔＥ＊ａｂ（ｘ〜ｘ＋１０）は、下記式（１１−１）を満たすことがより好ましく、下記式（１１−２）を満たすことがさらに好ましい。
ΔＥ＊ａｂ（ｘ〜ｘ＋１０）≦４．０  （１１−１）
ΔＥ＊ａｂ（ｘ〜ｘ＋１０）≦３．０  （１１−２）
【０１００】
反射スクリーンiiが上記式（１１）を満たすようにするためには、反射スクリーンiの必須構成要件である式（１）〜（４）を満たすことが好ましく、反射スクリーンiにおいて好適な実施形態として例示した構成を満たすことがより好ましい。
【０１０１】
また、反射スクリーンiiの一実施形態として、透明基材、位相差層及びその他の層を有していてもよい。反射スクリーンiiの一実施形態として有する透明基材、位相差層及びその他の層は、反射スクリーンiの一実施形態として例示したものと同様のものを用いることができる。
【０１０２】
本明細書において、色差を測定する際の光源は、非偏光の平行光線とする。また、色差を算出する反射光は、正反射及び拡散反射を含むものとする。
なお、本明細書において、Ｌ＊ａ＊ｂ＊表色系とは、１９７６年に国際照明委員会（ＣＩＥ）により規格化されたものである。Ｌ＊ａ＊ｂ＊表色系はＪＩＳ  Ｚ８７８１−４：２０１３において採用されている。
【０１０３】
＜用途＞
本発明の反射スクリーンｉ及びiiは、透明パーティション、ショウウインドウ、ウェアラブルディスプレイ及びヘッドアップディスプレイ等に好適に用いることができる。
【０１０４】
［投射システム］
本発明の投射システムは、光源と、上述した本発明の反射スクリーンとを備えてなるものである。
【０１０５】
本発明の投射システムを構成する反射スクリーンは、反射スクリーンｉ及びiiの何れであってもよい。
【０１０６】
光源は特に限定されない。光源から投射される光としては、非偏光、直線偏光及び円偏光が挙げられる。
直線偏光を投射可能な光源としては、有機ＥＬ等の表示素子上に偏光子を配置したもの、及び、液晶プロジェクタが挙げられる。円偏光を投射可能な光源としては、直線偏光を投射可能な光源に位相差層を付加したものが挙げられる。
【０１０７】
直線偏光を投射可能な光源を用いた場合、上述したように、光源から射出される直線偏光の振動方向、選択反射層の種類（ＣＬＣ層又はＤＢＥＦ層）、位相差層の有無、及び位相差層の種類（λ／４位相差層の単層、又は、λ／４位相差層とλ／２位相差層の積層）を考慮して、光源と反射スクリーンとを適切に配置することが好ましい。
【実施例】
【０１０８】
次に、本発明を実施例により更に詳細に説明するが、本発明はこれらの例によってなんら限定されるものではない。なお、「部」及び「％」は特に断りのない限り質量基準とする。
【０１０９】
［実施例１］
１．材料の準備及び作製
１−１．配向膜及びλ／４位相差層の形成
透明基材（厚み６０μｍのトリアセチルセルロースフィルム）上に、光配向膜を塗布、乾燥して、厚み０．２μｍの配向膜を形成した。
次いで、配向膜上に、Ｒｅ４５０／Ｒｅ５５０＝０．８５の液晶材料を溶剤（トルエン／シクロペンタノン＝７／３）で固形分２０％に希釈した塗布液を塗布、乾燥してλ／４位相差層を形成し、透明基材、配向膜及びλ／４位相差層をこの順に有する積層体１を得た。なお、λ／４位相差層の厚みは、Ｒｅ（５５０）が１４２ｎｍとなるように調整した。また、積層体１は２つ作製した。
【０１１０】
１−２．選択反射層の形成
上記１−１で得た一方の積層体１のλ／４位相差層上に、重合性液晶性モノマー９３．２５部、両末端にアクリロイルを有するカイラル剤（Ｐａｌｉｏｃｏｌｏｒ（登録商標）ＬＣ７５６、ＢＡＳＦ社製）６．８５質量部、光重合開始剤（ＩＲＧＡＣＵＲＥ（登録商標）９０７；２−メチル−１−（４−メチルチオフェニル）−２−モルフォリノプロパン−１−オン）４質量部、アクリル系レベリング剤（ＢＹＫ−３６１Ｎ、ビックケミー・ジャパン（株）製）０．１質量部をシクロペンタノンで固形分２０％に希釈したものを塗工し、厚み１．０μｍのＣＬＣ層（選択反射層Ａ）を形成した。これにより、透明基材、配向膜、λ／４位相差層Ａ、及び選択反射層Ａをこの順に有する積層体２を得た。
上記１−１で得た他方の積層体１のλ／４位相差層上に、重合性液晶性モノマー９３．２５部、両末端にアクリロイルを有するカイラル剤（Ｐａｌｉｏｃｏｌｏｒ（登録商標）ＬＣ７５６、ＢＡＳＦ社製）３．８４質量部、光重合開始剤（ＩＲＧＡＣＵＲＥ（登録商標）９０７；２−メチル−１−（４−メチルチオフェニル）−２−モルフォリノプロパン−１−オン）４質量部、アクリル系レベリング剤（ＢＹＫ−３６１Ｎ、ビックケミー・ジャパン（株）製）０．１質量部をシクロペンタノンで固形分２０％に希釈したものを塗工し、厚み１．２μｍのＣＬＣ層（選択反射層Ｂ）を形成した。これにより、透明基材、配向膜、λ／４位相差層Ｂ、及び選択反射層Ｂをこの順に有する積層体３を得た。
【０１１１】
１−３．反射スクリーンの作製
上記１−２で得た積層体２の選択反射層Ａ側の面と、上記１−２で得た積層体３の選択反射層Ｂ側の面とを、厚み５０μｍの光学的等方性の透明粘着剤層を介して貼り合わせ、実施例１の反射スクリーンを得た。なお、λ／４位相差層Ａの遅相軸とλ／４位相差層Ｂの遅相軸とは直交させた。
【０１１２】
［実施例２］
実施例１の選択反射層Ｂの選択反射中心波長を６４０ｎｍから６５５ｎｍに変更した以外は、実施例１と同様にして、実施例２の反射スクリーンを得た。
【０１１３】
［実施例３］
実施例１の選択反射層Ｂの選択反射中心波長を６４０ｎｍから６６５ｎｍに変更した以外は、実施例１と同様にして、実施例３の反射スクリーンを得た。
【０１１４】
［実施例４］
実施例１の選択反射層Ａの選択反射中心波長を４６０ｎｍから４７５ｎｍ、選択反射層Ｂの選択反射中心波長を６４０ｎｍから６２０ｎｍに変更した以外は、実施例１と同様にして、実施例４の反射スクリーンを得た。
【０１１５】
［実施例５］
実施例１の選択反射層Ｂの入射角５０度における分光反射率のピーク値を２５％から３０％に変更した以外は、実施例１と同様にして、実施例５の反射スクリーンを得た。
【０１１６】
［比較例１］
実施例１の
選択反射層Ａの選択反射中心波長を４６０ｎｍから４５０ｎｍ、選択反射層Ｂの選択反射中心波長を６４０ｎｍから６７０ｎｍに変更した以外は、実施例１と同様にして、比較例１の反射スクリーンを得た。
【０１１７】
［比較例２］
実施例１の選択反射層Ｂの入射角５０度における分光反射率のピーク値を２５％から４０％に変更した以外は、実施例１と同様にして、比較例２の反射スクリーンを得た。
【０１１８】
２．シミュレーション等によるバンド幅等の算出
式（２１）〜（２４）を元に、入射角αが５〜６０度の範囲において、ＬＡ（ｎｍ）、ＷＡ（ｎｍ）、ＬＢ（ｎｍ）、ＷＢ（ｎｍ）をシミュレーションにより算出した。また、屈折率１．５１のソ−ダガラス上に選択反射層Ａ又は選択反射層Ｂを有する積層体のソーダ石灰ガラス側から光を入射した際の分光反射率のピーク値の実測値Ｖ１と、屈折率１．５１のソ−ダ石灰ガラス単体の分光反射率のピーク値の実測値Ｖ２との差分（Ｖ１−Ｖ２）から、ＰＡ（％）及びＰＢ（％）を算出した。そして、特定の１０度幅の領域（入射角５０〜６０度）において、下記式（１）〜（７−３）を満たすか否かを判定し、満たすものを「〇」、満たさないものを「×」とした。結果を表１に示す。
また、上記のシミュレーション等により得られた、分光反射率のピーク値、選択反射中心波長（ピーク値を示す波長）及びバンド幅を通るサインカーブとして作成してなる、入射角５０度における実施例及び比較例の選択反射層Ａの分光反射率の分布図、並びに、入射角６０度における実施例及び比較例の選択反射層Ｂの分光反射率の分布図を、図２、３、７〜１１に示す。
また、入射角αが１０〜２０度の１０度幅の領域において、下記式（１）〜（７−３）を満たすか否かを判定し、満たすものを「〇」、満たさないものを「×」とした。結果を表２に示す。
【０１１９】
ＷＢ＜ＷＡ  （１）
ＬＡ−１５ｎｍ≦ＷＡ−ＷＢ≦ＬＡ＋１５ｎｍ  （２）
ＬＡ−１０ｎｍ≦ＷＡ−ＷＢ≦ＬＡ＋１０ｎｍ  （２−１）
ＬＡ−  ７ｎｍ≦ＷＡ−ＷＢ≦ＬＡ＋  ７ｎｍ  （２−２）
ＬＢ−１５ｎｍ≦ＷＡ−ＷＢ≦ＬＢ＋１５ｎｍ  （３）
ＬＢ−１０ｎｍ≦ＷＡ−ＷＢ≦ＬＢ＋１０ｎｍ  （３−１）
ＬＢ−  ７ｎｍ≦ＷＡ−ＷＢ≦ＬＢ＋  ７ｎｍ  （３−２）
｜ＰＡ−ＰＢ｜≦５．０％  （４）
｜ＰＡ−ＰＢ｜≦３．０％  （４−１）
｜ＰＡ−ＰＢ｜≦２．０％  （４−２）
１００ｎｍ≦ＷＡ−ＷＢ≦３５０ｎｍ  （５−１）
１００ｎｍ≦ＷＡ−ＷＢ≦３００ｎｍ  （５−２）
１５０ｎｍ≦ＷＡ−ＷＢ≦２５０ｎｍ  （５−３）
｜選択反射層Ａの分光反射率の平均−選択反射層Ｂの分光反射率の平均｜≦５％  （６−１）
｜選択反射層Ａの分光反射率の平均−選択反射層Ｂの分光反射率の平均｜≦４％  （６−２）
｜選択反射層Ａの分光反射率の平均−選択反射層Ｂの分光反射率の平均｜≦３％  （６−３）
Ｒ１−Ｒ２≦５．０％  （７）
Ｒ１−Ｒ２≦３．０％  （７−１）
Ｒ１−Ｒ２≦２．０％  （７−２）
【０１２０】
３．実測に基づく色差の算出
反射スクリーンに入射角ｘ度で入射した光の反射光から、Ｌ＊ａ＊ｂ＊表色系のＬ＊値、ａ＊値、ｂ＊値を算出した。また、同反射スクリーンに入射角ｘ＋１０度で入射した光の反射光から、Ｌ＊ａ＊ｂ＊表色系のＬ＊値、ａ＊値、ｂ＊値を算出した。得られた値に基づき、Ｌ＊ａ＊ｂ＊表色系の色差（ΔＥ＊ａｂ（ｘ〜ｘ＋１０））を算出した。ｘが５０度の際に下記式（１１）〜（１１−２）を満たすか否かを判定し、満たすものを「〇」、満たさないものを「×」とした。結果を表１に示す。また、入射角ｘが１０度の際に下記式（１１）〜（１１−２）を満たすか否かを判定し、満たすものを「〇」、満たさないものを「×」とした。結果を表２に示す。
測定装置は日本分光社製のV-670として、下記の測定条件とした。
＜測定条件＞
光源：ランダム光（非偏光）
入射角度：５〜７５度まで１度間隔で可変
測定波長範囲：３８０〜７８０ｎｍ（測定波長間隔１ｎｍ）
【０１２１】
ΔＥ＊ａｂ（ｘ〜ｘ＋１０）≦５．０  （１１）
ΔＥ＊ａｂ（ｘ〜ｘ＋１０）≦４．０  （１１−１）
ΔＥ＊ａｂ（ｘ〜ｘ＋１０）≦３．０  （１１−２）
【０１２２】
４．評価（色味）
実施例及び比較例の反射スクリーンに入射角５５度で投射した。投射した画像とサンプルとなる印刷物とを比較して、印刷物の色味が投射した画像で適切に再現されているか否かを評価した。色味が適切に再現されているものを３点、どちらとも言えないものを２点、色味が適切に再現されていないものを１点として、身長が１５０ｃｍ以上１６０ｃｍ未満の男女各５名、身長が１６０ｃｍ以上１７０ｃｍ未満の男女各５名、身長が１７０ｃｍ以上１８０ｃｍ未満の男女各５名の合計３０名が、１００ｃｍの距離から目視で評価し、平均点を算出した。
その結果、平均点が２．５以上のものを「〇」、平均点が１．５以上２．５未満のものを「Ｂ」、平均点が１．５未満のものを「×」とした。結果を表１に示す。
また、入射角を１５度として上記と同様の評価を行った結果を表２に示す。
なお、光源は直線偏光を投射可能な液晶プロジェクタを用いた。また、該直線偏光がλ／４位相差層で円偏光となるように、かつ、該円偏光の旋回方向とＣＬＣ層の液晶分子の螺旋構造の旋回方向とが一致するような条件で、液晶プロジェクタと反射スクリーンとを配置した。
【０１２３】
５．全光線透過率
ヘイズメーター（ＨＭ−１５０、村上色彩技術研究所製）を用いて、実施例及び比較例の反射スクリーンの全光線透過率（ＪＩＳＫ７３６１−１：１９９７）を測定した。全光線透過率が６０％以上のものを「〇」、６０％未満のものを「×」とした。
【０１２４】
【表１】
2020166015.tif 000005
【０１２５】
【表２】
2020166015.tif 000006
【０１２６】
表１及び表２の結果から、実施例１〜５の反射スクリーンは、透明性に優れるとともに、スクリーン面に対する光源の入射角度による表示画像の色味の変化を抑制することができることが確認できる。
なお、色味の評価をする際のプロジェクタとして、非偏光を投射可能なプロジェクタを用いた際にも、同様の評価結果となった。
【符号の説明】
【０１２７】
１１：選択反射層Ａ
１２：選択反射層Ｂ
２１：位相差層Ａ
２２：位相差層Ｂ
３１：透明基材Ａ
３２：透明基材Ｂ
４０：接着剤層
１００：反射スクリーン
【図１】
2020166015.tif 000007
【図２】
2020166015.tif 000008
【図３】
2020166015.tif 000009
【図４】
2020166015.tif 000010
【図５】
2020166015.tif 000011
【図６】
2020166015.tif 000012
【図７】
2020166015.tif 000013
【図８】
2020166015.tif 000014
【図９】
2020166015.tif 000015
【図１０】
2020166015.tif 000016
【図１１】
2020166015.tif 000017